【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
固形分が少なくとも４５質量％である複合材多層自由流動カーテンを形成すること、及び、前記カーテンをベースペーパー又はベースボードの連続ウェブ基材と接触させることを含む方法。
【請求項２】
前記基材はプレコートされたものでなく、また、プレカレンダー加工されたものでもない、請求項１記載の方法。
【請求項３】
前記基材は、コーティングの前に、少なくとも５ミクロンの表面粗さを有する、請求項１記載の方法。
【請求項４】
前記カーテンはトップ層のコート重量が１ｇ／ｍ2以下であり、ウェブ速度が少なくとも８００メートル／分である、請求項１記載の方法。
【請求項５】
複合材自由落下カーテンを形成している層のうちの少なくとも１つの層はバインダーを含む、請求項１記載の方法。
【請求項６】
各層はコート重量が３０ｇ／ｍ2未満である、請求項１記載の方法。
【請求項７】
少なくとも２つの層は組成が同一である、請求項１記載の方法。
【請求項８】
少なくとも１つの層はコート重量が５ｇ／ｍ2以下であり、好ましくは２ｇ／ｍ2以下である、請求項１記載の方法。
【請求項９】
塗工紙又は塗工板紙が形成され、そして少なくとも１つの層が隠蔽機能を有する、請求項１記載の方法。
【請求項１０】
ウェブの速度は少なくとも４００メートル／分であり、好ましくは少なくとも８００メートル／分であり、より好ましくは少なくとも１４００メートル／分であり、より好ましくは少なくとも１５００メートル／分であり、より好ましくは少なくとも１７００メートル／分であり、最も好ましくは少なくとも２０００メートル／分である、請求項１記載の方法。
【請求項１１】
少なくとも１つの層の粘度は少なくとも２０ｃｐｓであり、好ましくは少なくとも２００ｃｐｓである、請求項１記載の方法。
【請求項１２】
前記カーテンは少なくとも１つの内部層を有する、請求項１記載の方法。
【請求項１３】
前記方法は塗工印刷紙、又は、印刷に適した塗工板紙を製造する、請求項１記載の方法。
【請求項１４】
前記カーテンの少なくとも１つの層はポリビニルアルコールを含む、請求項１記載の方法。
【請求項１５】
前記カーテンは少なくとも２つの層を有し、合計コート重量が１０ｇ／ｍ2以下である、請求項１記載の方法。
【請求項１６】
複合材自由落下カーテンを形成している層のうちの少なくとも１つの層は顔料入りである、請求項１〜１５のいずれか１項記載の方法。
【請求項１７】
複合材自由落下カーテンを形成している層のうちの少なくとも１つの層の固形分は少なくとも６０質量％である、請求項１〜１６のいずれか１項記載の方法。
【請求項１８】
前記カーテンの固形分は少なくとも５０質量％であり、好ましくは少なくとも５５質量％であり、より好ましくは少なくとも６０質量％であり、最も好ましくは少なくとも７０質量％である、請求項１記載の方法。
【請求項１９】
前記カーテンの少なくとも１つの層は粘着性である、請求項１記載の方法。
【請求項２０】
前記カーテンは少なくとも３つの層を含み、好ましくは少なくとも４つの層を含み、より好ましくは少なくとも５つの層を含み、最も好ましくは少なくとも６つの層を含む、請求項１〜１９のいずれか１項記載の方法。
【請求項２１】
各層のコート重量は０．１〜３０ｇ／ｍ2である、請求項１〜２０のいずれか１項記載の方法。
【請求項２２】
トップ層のコート重量は０．１〜３０ｇ／ｍ2であり、前記ベースペーパー又はベースボードと接触する層のコート重量は０．１〜３０ｇ／ｍ2である、請求項１〜２１のいずれか１項記載の方法。
【請求項２３】
コーティング層の少なくとも１つは印刷特性、バリア特性、光学特性、剥離特性及び付着特性から選ばれる機能を付与する、請求項１〜２２のいずれか１項記載の方法。
【請求項２４】
コーティング層はグリースバリア特性、オイルバリア特性、湿分バリア特性又はその組み合せを付与する、請求項２３記載の方法。
【請求項２５】
製造される紙はコート重量が１ｇ／ｍ2以下である層を有し、その層はその層の質量を基準として少なくとも３質量％の蛍光増白剤を含む、請求項２３記載の方法。
【請求項２６】
少なくとも１つの機能性コーティングは増粘剤を含む、請求項１〜２５のいずれか１項記載の方法。
【請求項２７】
塗工紙又は塗工板紙は光沢値が４５未満である、請求項１〜２６のいずれか１項記載の方法。
【請求項２８】
塗工紙又は塗工板紙は平均クレータ密度が１０クレータ／ｃｍ2以下である、請求項１〜２７のいずれか１項記載の方法。
【請求項２９】
サイジング及びコーティングが同時に行なわれる、請求項１〜２８のいずれか１項記載の方法。
【請求項３０】
前記カーテンの少なくとも１つの層は蛍光増白剤を含む、請求項１〜２９のいずれか１項記載の方法。
【請求項３１】
カーテンは少なくとも１つのコーティング層を含む、請求項１〜３０のいずれか１項記載の方法。
【請求項３２】
前記トップ層のコート重量はその下にある層の合計のコート重量よりも低い、請求項１〜３１のいずれか１項記載の方法。
【請求項３３】
トップ層のコート重量は５ｇ／ｍ2未満であり、好ましくは３ｇ／ｍ2未満である、請求項１記載の方法。
【請求項３４】
トップ層は合成ポリマー顔料及び光沢ワニスから選ばれる少なくとも１つの光沢剤を含む光沢付与性配合物を含む、請求項１〜３３のいずれか１項記載の方法。
【請求項３５】
トップ層は顔料及びバインダーを含み、前記顔料は合成ポリマー顔料であり、前記バインダーはラテックスである、請求項１〜３４のいずれか１項記載の方法。
【請求項３６】
前記カーテンの少なくとも１つの層は、クレー、カオリン、タルク、炭酸カルシウム、二酸化チタン、サテンホワイト、合成ポリマー顔料、酸化亜鉛、硫酸バリウム、石膏、シリカ、アルミナ三水和物、マイカ、珪藻土から選ばれる顔料を含む、請求項１〜３５のいずれか１項記載の方法。
【請求項３７】
バインダーはカルボキシル化ラテックス、スチレン−ブタジエンラテックス、スチレン−アクリレートラテックス、スチレン−ブタジエン−アクリロニトリルラテックス、スチレン−無水マレイン酸ラテックス、スチレン−アクリレート−無水マレイン酸ラテックス、ポリサッカリド、タンパク質、ポリビニルピロリドン、ポリビニルアルコール、ポリビニルアセテート、セルロース及びセルロース誘導体から選ばれる、請求項１〜３６のいずれか１項記載の方法。
【請求項３８】
前記カーテンは機能を付与する層を含み、その層はエチレンアクリル酸のポリマー、ポリウレタン、エポキシ樹脂、ポリエステル、ポリオレフィン、カルボキシル化されていてよいスチレンブタジエンラテックス、カルボキシル化されていてよいスチレンアクリレートラテックス、デンプン、タンパク質、スチレン−アクリルコポリマー、スチレン無水マレイン酸、ポリビニルアルコール、ポリビニルアセテート、カルボキシメチルセルロース、シリコーン、ワックス及びマイクロカプセルから選ばれる１種以上の成分を含む、請求項１〜３７のいずれか１項記載の方法。
【請求項３９】
前記カーテンは前記カーテンの他のどの層よりも低いコート重量を有する少なくとも１つの界面層を有する、請求項１記載の方法。
【請求項４０】
前記カーテンは少なくとも１つの界面層を有し、そして少なくとも１つの界面層はポリエチレンオキシドを含む、請求項１〜３９のいずれか１項記載の方法。
【請求項４１】
前記基材はベースペーパーである、請求項１記載の方法。
【請求項４２】
請求項１〜４１のいずれか１項記載の方法によって得ることができる少なくとも２層のコーティング層を有する紙又は板紙。
【請求項４３】
コーティングが少なくとも３層の層を有し、合計コート重量が１０ｇ／ｍ2以下である、塗工印刷用紙。
【請求項４４】
前記層のうちの少なくとも１つの層はバリア層であり、好ましくは湿分バリア層である、請求項４３記載の塗工印刷用紙。
【請求項４５】
前記層のうちの少なくとも１つの層はコート重量が４ｇ／ｃｍ2以下であり、好ましくは３ｇ／ｃｍ2以下であり、より好ましくは２ｇ／ｃｍ2以下である、請求項４３記載の塗工印刷用紙。
【請求項４６】
光沢値が少なくとも７０であり、トップ層のコート重量が１ｇ／ｃｍ2以下である、塗工印刷用紙。
【請求項４７】
印刷、包装及びラベリング用途に特に適切であるが、写真紙及び感圧複写紙を除く、多層塗工紙及び板紙を製造するための方法であって、水性エマルジョン又はサスペンションから選ばれる少なくとも２層の液体の層から複合材自由落下カーテンを形成し、その複合材コーティングカーテンでベースペーパー又はベースボードの連続ウェブを被覆する、方法。
【請求項４８】
複合材多層自由流動カーテンを形成すること、前記カーテンをベースペーパー又はペーパーボードの連続ウェブ基材と接触させることを含み、前記ウェブは少なくとも１４００メートル／分の速度を有する、方法。
【請求項４９】
前記接触は前記基材が複合材カーテンで被覆されて、印刷に適した塗工紙又は印刷に適した塗工板紙を形成するように行なわれる、請求項４８記載の方法。
【請求項５０】
請求項４９記載の方法により得ることができる紙又は板紙。
【請求項５１】
移動している紙のウェブを、固形分が少なくとも４５％である複合材カーテンコーティングと接触させることを含むコーティング方法であって、前記カーテンは少なくとも２つの成分の層を有し、第一の層は前記ウェブと直接的に接触するように向けられており、コート重量が約０．１〜約６０ｇ／ｍ2であり、第一の層の全組成を基準として約０．２〜約１０質量％のポリビニルアルコールを含み、前記第一の層以外の少なくとも１つの層は顔料及びバインダーを含み、トップ層は場合により光沢剤を含む、コーティング方法。
【請求項５２】
前記界面層は水溶性ポリマーを含む、請求項１記載の方法。
【請求項５３】
前記水溶性ポリマーはポリエチレンオキシドである、請求項５２記載の方法。